【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
光学基材の少なくとも一部分の上に光学色素のための配列装置を作製する方法であって、該方法は、以下：
該光学基材の少なくとも一部分の上に少なくとも部分的なコーティングを形成する工程
を含み、
該少なくとも部分的なコーティングは、少なくとも第１の全体的な方向を有する少なくとも部分的に配列した液晶材料を含み、該少なくとも部分的なコーティングは、６ミクロンを超える厚みを有し、
該光学基材の少なくとも一部分の上に少なくとも部分的なコーティングを形成する工程は、以下：
該光学基材の少なくとも一部分の上に液晶材料を付与し、その結果、該液晶材料が、６ミクロンを超える厚みを有する工程；
該液晶材料の少なくとも一部分を少なくとも部分的に配列させ、その結果、該液晶材料の少なくとも部分的に配列した部分が、少なくとも第１の全体的な方向を有する工程；および
該液晶材料の少なくとも一部分を少なくとも部分的に硬化させる工程
を包含する、方法。
【請求項２】
請求項１に記載の方法であって、前記液晶材料の少なくとも一部分を少なくとも部分的に配列させる工程は、磁場および電場のうちの少なくとも１つに、該部分を暴露する工程を包含する、方法。
【請求項３】
請求項１に記載の方法であって、前記光学基材の少なくとも一部分の上に少なくとも部分的なコーティングを形成する工程は、以下：
該光学基材の表面の少なくとも一部分を、透明な鋳型の表面に隣接して配置し、その結果、該光学基材の表面の該部分と、該透明な鋳型の表面とが、鋳型領域を規定する工程；
液晶材料を該鋳型領域に導入し、その結果、該液晶材料の少なくとも一部分が、該光学基材の表面の少なくとも一部分を少なくとも部分的にコーティングする工程；
該液晶材料の少なくとも一部分を少なくとも部分的に配列させ、その結果、該液晶材料の少なくとも部分的に配列した部分が、少なくとも第１の全体的な方向を有する工程；
該液晶材料の少なくとも一部分を、少なくとも部分的にポリマー化させる工程；ならびに該光学基材および該液晶材料を、該透明の鋳型から分離する工程
を包含する、方法。
【請求項４】
請求項１に記載の方法であって、前記光学基材の少なくとも一部分の上に少なくとも部分的なコーティングを形成する工程は、以下：
透明の鋳型の表面の少なくとも一部分の上に、液晶材料を導入する工程；
該液晶材料の少なくとも一部分と光学基材の表面の少なくとも一部分とを接触させて、その結果、該液晶材料の少なくとも一部分は、該光学基材の表面の一部分と該透明の鋳型の表面の一部分との間を通って流れ、そして、該光学基材の表面の少なくとも一部分を、少なくとも部分的にコーティングする工程；
該液晶材料の少なくとも一部分を、少なくとも部分的に配列させ、その結果、該液晶材料の少なくとも部分的に配列した部分は、少なくとも第１の全体的な方向を有する工程；
該液晶材料の少なくとも一部分を、少なくとも部分的にポリマー化する工程；ならびに
該光学基材および該液晶材料を、該透明の鋳型から分離する工程
を包含する、方法。
【請求項５】
請求項４に記載の方法であって、前記透明の鋳型の表面の少なくとも一部分および前記光学基材の表面の少なくとも一部分のうち少なくとも１つは、少なくとも第１の全体的な方向を有する配向装置を含む、方法。
【請求項６】
請求項４に記載の方法であって、前記光学基材は、多焦点分割眼科用レンズである、方法。
【請求項７】
請求項１の方法に従って作製される、配列装置。
【請求項８】
光学基材の少なくとも一部分の上に、相分離したポリマーを含む少なくとも部分的なコーティングを含む光学色素のための配列装置を作製する方法であって、該方法は、以下：
該光学基材の少なくとも一部分の上に相分離ポリマー系を付与し、ここで、該相分離ポリマー系は、液晶材料を含むマトリックス相形成材料および液晶材料を含むゲスト相形成材料を含む、工程；
該マトリックス相形成材料の少なくとも一部分および該ゲスト相形成材料の少なくとも一部分を、少なくとも部分的に配列させ、その結果、該マトリックス相形成材料の少なくとも部分的に配列した部分は、第１の全体的な方向を有し、そして、該ゲスト相形成材料の少なくとも部分的に配列した一部分は、該第１の全体的な方向とほぼ平行な第２の全体的な方向を有する、工程；ならびに
ポリマー化誘導性相分離および溶解誘導性相分離のうち少なくとも１つによって、該ゲスト相形成材料の少なくとも一部分を、該マトリックス相形成材料の少なくとも一部分から分離させる工程
を包含する、方法。
【請求項９】
請求項８に記載の方法であって、前記相分離するポリマー系を付与する工程は、前記光学基材の少なくとも一部分の上に、前記マトリックス相形成材料、前記ゲスト相形成材料および少なくとも１つの共通の溶媒を含む溶液を付与する工程を包含する、方法。
【請求項１０】
請求項９に記載の方法であって、ここで：
前記マトリックス相形成材料は、液晶ポリマーであり、そして、前記ゲスト相形成材料は、該マトリックス相形成材料の液晶ポリマーとは異なる液晶ポリマーであり；そして
該ゲスト相形成材料の少なくとも一部分を、該マトリックス形成材料の少なくとも一部分から分離させる工程は、前記少なくとも１つの共通の溶媒の少なくとも一部分をエバポレートする工程を包含する、方法。
【請求項１１】
請求項８に記載の方法であって、ここで：
前記マトリックス相形成材料は、液晶モノマーであり、そして、前記ゲスト相形成材料は、液晶メソゲンおよび該マトリックス相形成材料の液晶モノマーとは異なる低粘度液晶モノマーから選択され；そして
該ゲスト相形成材料の少なくとも一部分を、該マトリックス相形成材料の少なくとも一部分から分離させる工程は、該マトリックス相形成材料の液晶モノマーの少なくとも一部分をポリマー化させる工程を包含する、方法。
【請求項１２】
請求項１１に記載の方法であって、前記マトリックス相形成材料の液晶モノマーの少なくとも一部分をポリマー化させる工程は、光誘導性ポリマー化および熱誘導性ポリマー化のうちの少なくとも１つを含む、方法。
【請求項１３】
請求項１１に記載の方法であって、前記ゲスト相形成材料は、低粘度液晶モノマーであり、そして、該ゲスト相形成材料の少なくとも一部分は、前記マトリックス相形成材料の液晶モノマーの少なくとも一部分をポリマー化した後に、少なくとも部分的にポリマー化される、方法。
【請求項１４】
請求項８に記載の方法であって、前記マトリックス相形成材料は、液晶モノマー、液晶プレポリマーおよび液晶ポリマーから選択される液晶材料を含む、方法。
【請求項１５】
請求項８に記載の方法であって、前記ゲスト相形成材料は、液晶メソゲン、液晶モノマー、液晶プレポリマーおよび液晶ポリマーから選択される液晶材料を含む、方法。
【請求項１６】
請求項８に記載の方法であって、前記マトリックス相形成材料の少なくとも一部分および前記ゲスト相形成材料の少なくとも一部分を、少なくとも部分的に配列させる工程は、以下：
磁場、電場、直線偏光赤外線照射、直線偏光紫外線照射、直線偏光可視光線照射および剪断力
のうちの少なくとも１つに、該部分を暴露する工程を包含する、方法。
【請求項１７】
請求項８に記載の方法であって、該方法は、前記相分離ポリマー系を前記光学基材の少なくとも一部分の上に付与する前に、該光学基材の少なくとも一部分の上に配向装置を付与する工程をさらに包含する、方法。
【請求項１８】
請求項１７に記載の方法であって、前記マトリックス相形成材料の少なくとも一部分および前記ゲスト相形成材料の少なくとも一部分を、少なくとも部分的に配列させる工程は、該部分と前記配向装置の少なくとも一部分とを、少なくとも部分的に配列させる工程を包含する、方法。
【請求項１９】
請求項１７に記載の方法であって、前記少なくとも部分的に配列した相分離したポリマーを含む少なくとも部分的なコーティングは、１５ミクロン〜２０ミクロンの範囲の厚みを有し、そして、前記マトリックス相形成材料の少なくとも一部分および前記ゲスト相形成材料の少なくとも一部分を、少なくとも部分的に配列させる工程は、３０分未満の間、待つ工程を包含する、方法。
【請求項２０】
シートを形成する工程を包含する、光学色素のための配列装置を作製する方法であって、該シートは、以下：
第１の全体的な方向を有する少なくとも部分的に配列した液晶ポリマー：および
少なくとも部分的に配列した液晶ポリマーの少なくとも一部分内に分配され、前記第１の全体的な方向とほぼ平行な第２の全体的な方向を有する、少なくとも部分的に配列した液晶材料
を含む、方法。
【請求項２１】
請求項２０に記載の方法であって、前記シートを形成する工程は、以下：
基材の少なくとも一部分の上に相分離ポリマー系を付与する工程であって、ここで、該相分離ポリマー系は、液晶材料を含むマトリックス相形成材および液晶材料を含むゲスト相形成材料を含む、工程；
該マトリックス形成材料の少なくとも一部分および該ゲスト相形成材料の少なくとも一部分を、少なくとも部分的に配列させて、その結果、該マトリックス相形成材料の少なくとも部分的に配列した部分は、少なくとも第１の全体的な方向を有し、そして、該ゲスト相形成材料の少なくとも部分的に配列した部分は、該少なくとも第１の全体的な方向とほぼ平行な少なくとも第２の全体的な方向を有する、工程；
ポリマー化誘導性相分離および溶媒誘導性相分離のうちの少なくとも１つによって、該マトリックス相形成材料の少なくとも一部分から、該ゲスト相形成材料の少なくとも一部分を、分離させる工程；ならびに
該基材からコーティングを除去して、前記シートを形成する工程
を包含する、方法。
【請求項２２】
請求項２０に記載の方法であって、前記シートを形成する工程は、以下：
少なくとも第１の全体的な方向を有する少なくとも部分的に配列した液晶ポリマーのシートを形成する工程；および
少なくとも部分的に配列した液晶ポリマーの少なくとも一部分内で、少なくとも１つの液晶メソゲンを膨潤させ、その結果、該少なくとも１つの液晶メソゲンの少なくとも一部分は、該少なくとも第１の全体的な方向とほぼ平行な少なくとも第２の全体的な方向を有する、工程
を包含する、方法。
【請求項２３】
請求項２０に記載の方法であって、前記シートを形成する工程は、以下：
液晶ポリマーのシートを形成する工程；
該液晶ポリマーシートの少なくとも一部分内で、少なくとも１つの液晶メソゲンを膨潤させる工程；および
該液晶ポリマーの少なくとも一部分および該少なくとも１つの液晶メソゲンの少なくとも一部分を、少なくとも部分的に配列させて、その結果、該液晶ポリマーの少なくとも部分的に配列した部分は、少なくとも第１の全体的な方向を有し、該少なくとも１つの液晶メソゲンの少なくとも部分的に配列した部分は、少なくとも該第１の全体的な方向にほぼ平行な、少なくとも第２の全体的な方向を有する、方法。
【請求項２４】
請求項２０に記載の方法であって、前記配列装置は、光学基材のシートの少なくとも一部分は、積層、融合、鋳型内キャスティングおよび接着結合のうちの少なくとも１つによって、該光学基材の少なくとも一部分に結合される、方法。
【請求項２５】
相互貫入高分子網目を含む少なくとも部分的なコーティングを含む配列装置を作製する方法であって、該方法は、以下：
光学基材の少なくとも一部分の上に、配向装置を付与する工程；
ポリマー化可能組成物および液晶材料を、該配向装置の少なくとも一部分の上に付与する工程；
該液晶材料の少なくとも一部分と、該配向装置の少なくとも一部分とを、少なくとも部分的に配列させる工程；
該液晶材料の少なくとも一部分および該ポリマー化可能組成物の少なくとも一部分を、少なくとも部分的に硬化させる工程
を包含する、方法。
【請求項２６】
請求項２５に記載の方法であって、前記液晶材料の少なくとも一部分を少なくとも部分的に硬化させる工程は、前記ポリマー化可能組成物の少なくとも一部分を少なくとも部分的に硬化させる工程の前に起こる、方法。
【請求項２７】
請求項２５に記載の方法であって、前記液晶材料の少なくとも一部分を少なくとも部分的に硬化させる工程は、前記ポリマー化可能組成物の少なくとも一部分を少なくとも部分的に硬化させる工程の後に起こる、方法。
【請求項２８】
請求項２５に記載の方法であって、前記液晶材料の少なくとも一部分を少なくとも部分的に硬化させる工程は、前記ポリマー化可能組成物の少なくとも一部分を少なくとも部分的に硬化させる工程と本質的に同時に起こる、方法。
【請求項２９】
請求項２５に記載の工程であって、前記ポリマー化可能組成物は、ジヒドロキシモノマーおよびイソシアネートモノマーであり、そして、前記液晶材料は、液晶モノマーである、方法。
【請求項３０】
請求項２９に記載の方法であって、前記ポリマー化可能組成物の少なくとも一部分を少なくとも部分的に硬化させる工程は、該部分を熱エネルギーに暴露する工程を包含し、前記液晶材料の少なくとも一部分を少なくとも部分的に硬化される工程は、該部分を紫外線照射に暴露する工程を包含する、方法。
【請求項３１】
眼科用基材；および
該眼科用基材の少なくとも一部分に結合した、光学色素のための配列装置
を含み、ここで、該配列装置は、少なくとも第１の全体的な方向を有する少なくとも部分的に配列した液晶材料を含む少なくとも１つの少なくとも部分的なコーティングを含む、眼科用エレメント。
【請求項３２】
請求項３１に記載の眼科用エレメントであって、前記眼科用基材は、矯正レンズ、非矯正レンズ、部分的に形成されたレンズおよびレンズブランクから選択される、眼科用エレメント。
【請求項３３】
請求項３１に記載の眼科用エレメントであって、前記眼科用基材は、非着色眼科用基材、着色眼科用基材、直線偏光眼科用基材、フォトクロミック眼科用基材または着色フォトクロミック眼科用基材から選択される、眼科用エレメント。
【請求項３４】
請求項３１に記載の眼科用エレメントであった、前記眼科用基材は、有機眼科用基材である、眼科用エレメント。
【請求項３５】
請求項３１に記載の眼科用エレメントであって、前記少なくとも部分的に配列した液晶材料は複数の領域を有し、複数の領域のそれぞれは、残りの領域と同じかまたは異なる全体的な方向を有し、一緒になってデザインまたはパターンを形成する、エレメント。
【請求項３６】
請求項３１に記載の眼科用エレメントであって、前記配列装置は、
前記眼科用基材の少なくとも一部分に結合した第１の少なくとも部分的なコーティングと、
該第１の少なくとも部分的なコーティングの少なくとも一部分に結合した少なくとも１つのさらなる少なくとも部分的なコーティングを含み、
該第１の少なくとも部分的なコーティングは、少なくとも第１の全体的な方向を有する少なくとも部分的に配列した液晶材料を含み、
該少なくとも１つのさらなる少なくとも部分的なコーティングは、少なくとも該第１の全体的な方向とほぼ平行な少なくとも第２の全体的な方向を有する少なくとも部分的に配列した液晶材料を含む、眼科用エレメント。
【請求項３７】
請求項３６に記載の眼科用エレメントであって、前記第１の少なくとも部分的なコーティングは０．５ミクロン〜２０ミクロンの範囲の厚みを有する、眼科用エレメント。
【請求項３８】
請求項３６に記載の眼科用エレメントであって、前記第１の少なくとも部分的なコーティングは０．５ミクロン〜１０ミクロンの範囲の厚みを有する、眼科用エレメント。
【請求項３９】
請求項３６に記載の眼科用エレメントであって、前記第１の少なくとも部分的なコーティングは２ミクロン〜８ミクロンの範囲の厚みを有する、眼科用エレメント。
【請求項４０】
請求項３６に記載の眼科用エレメントであって、前記少なくとも１つのさらなる少なくとも部分的なコーティングは１ミクロン〜２５ミクロンの範囲の厚みを有する、眼科用エレメント。
【請求項４１】
請求項３６に記載の眼科用エレメントであって、前記少なくとも１つのさらなる少なくとも部分的なコーティングは５ミクロン〜２０ミクロンの範囲の厚みを有する、眼科用エレメント。
【請求項４２】
請求項３６に記載の眼科用エレメントであって、前記少なくとも１つのさらなる少なくとも部分的なコーティングは６ミクロンを超える厚みを有する、眼科用エレメント。
【請求項４３】
請求項３６に記載の眼科用エレメントであって、前記少なくとも１つのさらなる少なくとも部分的なコーティングは少なくとも１０ミクロンを超える厚みを有する、眼科用エレメント。
【請求項４４】
請求項３６に記載の眼科用エレメントであって、前記第１の少なくとも部分的なコーティングの厚みと前記少なくとも１つのさらなる少なくとも部分的なコーティングの厚みとの合計は１０ミクロン〜５０ミクロンの範囲にある、眼科用エレメント。
【請求項４５】
請求項３６に記載の眼科用エレメントであって、前記第１の少なくとも部分的なコーティングの厚みと前記少なくとも１つのさらなる少なくとも部分的なコーティングの厚みとの合計は２０ミクロン〜４０ミクロンの範囲にある、眼科用エレメント。
【請求項４６】
請求項３６に記載の眼科用エレメントであって、前記第１の少なくとも部分的なコーティングは２ミクロン〜８ミクロンの範囲の厚みを有し、前記少なくとも１つのさらなる少なくとも部分的なコーティングの厚みは５ミクロン〜２０ミクロンの範囲にある、眼科用エレメント。
【請求項４７】
請求項３６に記載の眼科用エレメントであって、前記第１の少なくとも部分的なコーティングの厚みと前記少なくとも１つのさらなる少なくとも部分的なコーティングの厚みとの合計は２０ミクロンを超える、眼科用エレメント。
【請求項４８】
請求項３６に記載の眼科用エレメントであって、前記第１の少なくとも部分的なコーティングの厚みと前記少なくとも１つのさらなる少なくとも部分的なコーティングの厚みとの合計は少なくとも２２ミクロンである、眼科用エレメント。
【請求項４９】
請求項３６に記載の眼科用エレメントであって、前記配列装置が、複数のさらなる少なくとも部分的なコーティングを含む、眼科用エレメント。
【請求項５０】
請求項３１に記載の眼科用エレメントであって、前記配列装置の少なくとも１つの少なくとも部分的なコーティングの少なくとも一部分と前記眼科用基材との間に入る配向装置をさらに含み、該配向装置は、少なくとも部分的に配列した配列媒体を含む少なくとも部分的なコーティングを含み、該少なくとも部分的に配列した配列媒体は、光配向性材料およびゴム配向性材料から選択される、眼科用エレメント。
【請求項５１】
請求項５０に記載の眼科用エレメントであって、前記配向装置は複数の領域を有し、該複数の領域のそれぞれは、残りの領域と同じかまたは異なる全体的な方向を有し、一緒にデザインまたはパターンを形成する、眼科用エレメント。
【請求項５２】
請求項３１に記載の眼科用エレメントであって、前記光学色素は、前記配列装置の少なくとも一部分と接触する、眼科用エレメント。
【請求項５３】
請求項３１に記載の眼科用エレメントであって、前記配列装置の少なくとも１つの少なくとも部分的なコーティングは、以下：配列助触媒、運動性増強添加剤、光重合開始剤、熱重合開始剤、重合インヒビター、溶媒、光安定剤、熱安定剤、離型剤、レオロジー調整剤、均展剤、フリーラジカルスカベンジャーおよび接着助触媒から選択される少なくとも１つの添加剤をさらに含む、眼科用エレメント。
【請求項５４】
請求項３１に記載の眼科用エレメントであって、該眼科用エレメントは、前記配列装置の少なくとも１つの少なくとも部分的なコーティングの少なくとも一部分と前記眼科用基材との間に少なくとも１つの下塗りコーティングをさらに含む、眼科用エレメント。
【請求項５５】
光学基材；および
該光学基材の少なくとも一部分に結合した光学色素のための配列装置
を含み、
該配列装置は、６ミクロンを超える厚みを有する少なくとも部分的なコーティングを含み、光学エレメントの少なくとも第１の全体的な方向を有する少なくとも部分的に配列した液晶材料を含む、光学エレメント。
【請求項５６】
請求項５５に記載の光学エレメントであって、該光学エレメントは、眼科用エレメント、ディスプレイエレメント、ウィンドウ、鏡ならびに能動的および受動的な液晶セルエレメントから選択される、光学エレメント。
【請求項５７】
請求項５５に記載の光学エレメントであって、前記光学基材が、非着色眼科用基材、着色眼科用基材、直線偏光眼科用基材、フォトクロミック眼科用基材または着色フォトクロミック眼科用基材から選択される、光学エレメント。
【請求項５８】
請求項５５に記載の光学エレメントであって、前記配列装置の少なくとも部分的なコーティングが少なくとも１０ミクロンの厚みを有する、光学エレメント。
【請求項５９】
請求項５５に記載の光学エレメントであって、前記配列装置の少なくとも部分的なコーティングが５０ミクロン〜１０００ミクロンの範囲の厚みを有する、光学エレメント。
【請求項６０】
請求項５５に記載の光学エレメントであって、前記少なくとも部分的なコーティングの少なくとも部分的に配列した液晶材料は複数の領域を含み、該複数の領域のそれぞれは、残りの領域と同じかまたは異なる全体的な方向を有し、一緒にデザインまたはパターンを形成する、光学エレメント。
【請求項６１】
請求項５５に記載の光学エレメントであって、前記光学色素は、前記少なくとも部分的に配列した液晶材料の少なくとも一部分と接触する、光学エレメント。
【請求項６２】
請求項５５に記載の光学エレメントであって、前記光学基材と前記配列装置の少なくとも部分的なコーティングとの間に入る配向装置をさらに含む、光学エレメント。
【請求項６３】
少なくとも部分的なコーティングを含む、光学色素のための配列装置であって、該配列装置は、以下：
少なくとも第１の全体的な方向に少なくとも部分的に配列する液晶材料を含むマトリックス相；および
該マトリックス相内に分配した少なくとも第２の全体的な方向を有する液晶材料を含むゲスト相
を含み、該少なくとも第２の全体的な方向は、該少なくとも第１の全体的な方向に対してほぼ平行である、配列装置。
【請求項６４】
光学基材；および
該光学基材の少なくとも一部分に結合した少なくとも部分的なコーティングを含む配列装置
を含み、
該少なくとも部分的なコーティングは少なくとも第１の全体的な方向に少なくとも部分的に配列する液晶材料を含むマトリックス相および該マトリックス相内に分配した少なくとも第２の全体的な方向を有する液晶材料を含むゲスト相を含み、該少なくとも第２の全体的な方向は少なくとも該第１の全体的な方向に対してほぼ平行である、光学エレメント。
【請求項６５】
請求項６４に記載の光学エレメントであって、該光学エレメントは、眼科用エレメント、ディスプレイエレメント、ウィンドウ、鏡ならびに能動的および受動的な液晶セルエレメントから選択される、光学エレメント。
【請求項６６】
請求項６４に記載の光学エレメントであって、前記光学基材は、非着色光学基材、着色光学基材、直線偏光光学基材、フォトクロミック光学基材または着色フォトクロミック光学基材から選択される、光学エレメント。
【請求項６７】
請求項６４に記載の光学エレメントであって、前記少なくとも部分的なコーティングは１ミクロン〜１００ミクロンの範囲の厚みを有する、光学エレメント。
【請求項６８】
請求項６４に記載の光学エレメントであって、前記少なくとも部分的なコーティングは１０ミクロン〜５０ミクロンの範囲の厚みを有する、光学エレメント。
【請求項６９】
請求項６４に記載の光学エレメントであって、前記少なくとも部分的なコーティングは２０ミクロン〜４０ミクロンの範囲の厚みを有する、光学エレメント。
【請求項７０】
請求項６４に記載の光学エレメントであって、配向装置が、前記配列装置の少なくとも１つの少なくとも部分的なコーティングの少なくとも一部分と前記光学基材の少なくとも一部分との間に入る、光学エレメント。
【請求項７１】
請求項７０に記載の光学エレメントであって、前記配向装置は複数の領域を有し、該複数の領域のそれぞれは、残りの領域と同じかまたは異なる全体的な方向を有し、一緒にデザインまたはパターンを形成する、光学エレメント。
【請求項７２】
請求項６４に記載の光学エレメントであって、光学色素が、前記配列装置の少なくとも一部分と接触する、光学エレメント。
【請求項７３】
シートを含む光学色素のための配列装置であって、該シートは、
少なくとも第１の全体的な方向を有する少なくとも部分的に配列した液晶ポリマー、および
該少なくとも部分的に配列した液晶ポリマーの少なくとも一部分内に分配した少なくとも第２の全体的な方向を有する少なくとも部分的に配列した液晶材料
を含み、
該少なくとも第２の全体的な方向は、該少なくとも第１の全体的な方向に対してほぼ平行である、配列装置。
【請求項７４】
光学基材；および
該光学基材の少なくとも一部分に結合した光学色素のための配列装置
を含む光学エレメントであって、該配列装置はシートを含み、該シートは、
少なくとも第１の全体的な方向を有する少なくとも部分的に配列した液晶ポリマー、および
少なくとも部分的に配列した液晶ポリマーの少なくとも一部分内に分配した少なくとも第２の全体的な方向を有する少なくとも部分的に配列した液晶材料
を含み、少なくとも該第２の全体的な方向は、少なくとも該第１の全体的な方向に対してほぼ平行である、光学エレメント。
【請求項７５】
請求項７４に記載の光学エレメントであって、該光学エレメントは、眼科用エレメント、ディスプレイエレメント、ウィンドウ、鏡ならびに能動的および受動的な液晶セルエレメントから選択される、光学エレメント。
【請求項７６】
請求項７４に記載の光学エレメントであって、光学色素が前記配列装置の少なくとも一部分と接触する、光学エレメント。
【請求項７７】
ポリマーを含む相互貫入高分子網目を含む少なくとも部分的なコーティングおよび少なくとも第１の全体的な方向を有する少なくとも部分的に配列した液晶材料を含む、光学色素のための配列装置。
【請求項７８】
光学基材；および
該光学基材の少なくとも一部分に結合した光学色素のための配列装置を含む光学エレメントであって、該配列装置は、ポリマーを含む相互貫入高分子網目を含む少なくとも部分的なコーティングおよび少なくとも第１の全体的な方向を有する少なくとも部分的に配列した液晶材料を含む、光学エレメント。
【請求項７９】
請求項７８に記載の光学エレメントであって、該光学エレメントは、眼科用エレメント、ディスプレイエレメント、ウィンドウ、鏡ならびに能動的および受動的な液晶セルエレメントから選択される、光学エレメント。
【請求項８０】
請求項７８に記載の光学エレメントであって、前記光学基材は、非着色光学基材、着色光学基材、直線偏光光学基材、フォトクロミック光学基材または着色フォトクロミック光学基材から選択される、光学エレメント。
【請求項８１】
請求項７８に記載の光学エレメントであって、光学色素が前記配列装置の少なくとも一部分と接触する、光学エレメント。
【請求項８２】
眼科用基材の少なくとも一部分の上に、二色性色素、フォトクロミック色素およびそれらの組み合わせからなる群が選択される色素の位置決めを容易にする方法であって、該方法は、以下：
配向手段を形成するために、配列媒体を含む少なくとも部分的に配列したコーティングを該眼科用基材の少なくとも一部分の上に形成する工程であって、該配列媒体が光配向性材料およびこすり合わせ配向材料から選択される工程；
該眼科用基材の少なくとも一部分の上に、第１の少なくとも部分的なコーティングを形成する工程；および
該第１の少なくとも部分的なコーティングの少なくとも一部分の上に、少なくとも１つのさらなる少なくとも部分的なコーティングを形成する工程を包含し、
該第１の少なくとも部分的なコーティングは、少なくとも第１の全体的な方向を有する、少なくとも部分的に配列した液晶材料を含み、
該少なくとも１つのさらなる少なくとも部分的なコーティングは、少なくとも該第１の全体的な方向に対してほぼ平行な少なくとも第２の全体的な方向を有する、少なくとも部分的に配列した液晶材料を含む、
方法。
【請求項８３】
請求項８２に記載の方法であって、前記第１の少なくとも部分的なコーティングを形成する工程は、以下：
前記眼科用基材の少なくとも一部分の上に、液晶材料を付与する工程；
該液晶材料の少なくとも一部分を、少なくとも部分的に配列させて、その結果、該液晶材料の少なくとも部分的に配列した部分は、少なくとも第１の全体的な方向を有する工程；および
該液晶材料の少なくとも一部分を、少なくとも部分的に硬化させる工程
を包含する、方法。
【請求項８４】
請求項８３に記載の方法であって、前記液晶材料を付与する工程は、以下：
スピンコーティング、スプレーコーティング、スプレーコーティングおよびスピンコーティング、カーテンコーティング、フローコーティング、浸漬コーティング、射出成形、キャスティング、ロールコーティング、ワイヤコーティングならびにオーバーレイ
のうちの少なくとも１つを包含する、方法。
【請求項８５】
請求項８３に記載の方法であって、前記液晶材料の少なくとも一部分を少なくとも部分的に配列させる工程は、以下：
磁場、電場、直線偏光赤外線照射、直線偏光紫外線照射、直線偏光可視光線照射および剪断力
のうち少なくとも１つに、該部分を暴露する工程を包含する、方法。
【請求項８６】
請求項８３に記載の方法であって、前記液晶材料の少なくとも一部分を少なくとも部分的に硬化させる工程は、以下：
紫外線照射、可視光線照射および熱エネルギーのうち少なくとも１つに、該部分を暴露することによって、該部分を少なくとも部分的に硬化させる工程を包含する、方法。
【請求項８７】
請求項８２に記載の方法であって、少なくとも１つのさらなる少なくとも部分的なコーティングを形成する工程は、以下：
前記第１の少なくとも部分的なコーティングの少なくとも一部分の上に、液晶材料を付与する工程；
該液晶材料の少なくとも一部分を少なくとも部分的に配列させて、その結果、該少なくとも１つのさらなる少なくとも部分的なコーティングの液晶材料の少なくとも部分的に配列した部分は、該第１の少なくとも部分的なコーティングの液晶材料の少なくとも第１の全体的な方向に対してほぼ平行な、少なくとも第２の全体的な方向を有する工程；および
該第２の少なくとも部分的なコーティングの液晶材料の少なくとも一部分を、少なくとも部分的に硬化させる工程
を包含する、方法。
【請求項８８】
請求項８７に記載の方法であって、前記少なくとも１つのさらなる少なくとも部分的なコーティングの液晶材料は、前記第１の少なくとも部分的なコーティングの液晶材料と同じであるか、または異なっている、方法。
【請求項８９】
請求項８７に記載の方法であって、前記液晶材料を付与する工程は、以下：
スピンコーティング、スプレーコーティング、スプレーコーティングおよびスピンコーティング、カーテンコーティング、フローコーティング、浸漬コーティング、射出成形、キャスティング、ロールコーティング、ワイヤコーティングならびにオーバーレイ
のうち少なくとも１つを包含する、方法。
【請求項９０】
請求項８７に記載の方法であって、前記液晶材料の少なくとも一部分を少なくとも部分的に配列させる工程は、前記少なくとも１つのさらなる少なくとも部分的なコーティグの液晶材料の一部分と、前記第１の少なくとも部分的なコーティングの少なくとも部分的に配列した液晶材料の少なくとも一部分とを、少なくとも部分的に配列させる工程を包含する、方法。
【請求項９１】
請求項９０に記載の方法であって、前記液晶材料の少なくとも一部分を少なくとも部分的に配列させる工程は、該部分を少なくとも部分的に配列させながら、以下：
磁場、電場、直線偏光赤外線照射、直線偏光紫外線照射および直線偏光可視光線照射
のうち少なくとも１つに、該部分を暴露する工程をさらに包含する、方法。
【請求項９２】
請求項８７に記載の方法であって、前記少なくとも１つのさらなる少なくとも部分的なコーティングの液晶材料の少なくとも一部分を少なくとも部分的に硬化させる工程は、以下：
紫外線照射、可視光線照射および熱エネルギーのうち少なくとも１つに、該部分を暴露することによって、該部分を少なくとも部分的に硬化させる工程を包含する、方法。
【請求項９３】
請求項８２に記載の方法であって、前記第１の少なくとも部分的なコーティングの厚みと、前記少なくとも１つのさらなる少なくとも部分的なコーティングの厚みとの合計が、２０ミクロンを超える、方法。
【請求項９４】
請求項８２に記載の方法であって、該方法は、複数のさらなる少なくとも部分的なコーティングを含む、方法。
【請求項９５】
請求項９４に記載の方法であって、複数のさらなる少なくとも部分的なコーティングを形成する工程は、少なくとも２つのさらなる少なくとも部分的なコーティングを連続して形成する工程を包含する、方法。
【請求項９６】
請求項８２に記載の方法であって、前記第１の少なくとも部分的なコーティングを形成する工程の前に、少なくとも１つの少なくとも部分的な下塗りコーティングを、前記眼科用基材の少なくとも一部分の上に形成する工程をさらに包含する、方法。
【請求項９７】
請求項８２に記載の方法であって、前記配列媒体は、アゾベンゼン誘導体、桂皮酸誘導体、クマリン誘導体、フェルラ酸誘導体およびポリイミドから選択される光配向性材料である、方法。
【請求項９８】
請求項８２に記載の方法であって、前記配列媒体の少なくとも一部分は、剪断力、直線偏光赤外線照射、直線偏光紫外線照射および直線偏光可視光線照射のうちの少なくとも１つによって、少なくとも部分的に配列される、方法。
【請求項９９】
請求項８２に記載の方法であって、前記第１の少なくとも部分的なコーティングの少なくとも部分的に配列した液晶材料は、前記配向装置の少なくとも一部分と配列することによって、少なくとも部分的に配列され、そして、少なくとも１つのさらなる部分的なコーティングの前記少なくとも部分的に配列した液晶材料は、該第１の少なくとも部分的なコーティングの少なくとも部分的に配列した液晶材料の少なくとも一部分と配列することによって、少なくとも部分的に配列される、方法。
【請求項１００】
光学基材の少なくとも一部分の上に、二色性色素、フォトクロミック色素およびそれらの組み合わせからなる群が選択される色素の位置決めを容易にする方法であって、該方法は、以下：
配向手段を形成するために、配列媒体を含む少なくとも部分的に配列したコーティングを該眼科用基材の少なくとも一部分の上に形成する工程であって、該配列媒体が光配向性材料およびこすり合わせ配向材料から選択される工程；
該光学基材の少なくとも一部分の上に、第１の少なくとも部分的なコーティングを形成する工程；および
該第１の少なくとも部分的なコーティングの少なくとも一部分の上に、少なくとも１つのさらなる少なくとも部分的なコーティングを形成する工程
を包含し、
該第１の少なくとも部分的なコーティングは、少なくとも第１の全体的な方向を有する、少なくとも部分的に配列した液晶材料を含み、
該少なくとも１つのさらなる少なくとも部分的なコーティングは、該第１の少なくとも部分的なコーティングの液晶材料の少なくとも該第１の全体的な方向に対してほぼ平行な少なくとも第２の全体的な方向を有する、少なくとも部分的に配列した液晶材料を含み、
該第１の少なくとも部分的なコーティングの厚みと、該少なくとも１つのさらなる少なくとも部分的なコーティングの厚みとの合計が、２０ミクロンを超える、方法。